(57)【特許請求の範囲】
【請求項１】
化学組成が、質量％で、
Ｃ：０．０１〜０．１２％、
Ｓｉ：０．３８〜１．２％、
Ｍｎ：８．５〜１２％、
Ｎｉ：２〜１０％、
Ｃｒ：１１〜１９％、
Ｃｕ：０．６〜３．５％、
Ｎ：０．０５〜０．４０％、
Ａｌ：０．０００５〜０．０５％、
Ｏ：０．００１〜０．０２％、
Ｃｏ：０〜３％、
Ｍｏ：０〜４％、
Ｖ：０〜０．５％、
Ｎｂ：０〜０．５％、
Ｔｉ：０〜０．５％、
Ｂ：０〜０．０１％、
Ｃａ：０〜０．０５％、
Ｍｇ：０〜０．０５％、
ＲＥＭ：０〜０．５％、ならびに、
残部：Ｆｅおよび不純物であり、かつ、
不純物としてのＰおよびＳがそれぞれＰ：０．０３％以下およびＳ：０．０１％以下であり、
前記Ｍｎの含有量が下記（ｉ）式を満足し、
常温での引張強度が５６０ＭＰａ以上である、オーステナイト系ステンレス鋼。
２０Ａｌ＋８．５≦Ｍｎ≦１２  ・・・（ｉ）
ただし、（ｉ）式中の各元素記号は、それぞれの元素の含有量（質量％）を表す。
【請求項２】
前記化学組成が、質量％で、
Ｃｏ：０．００５〜３％、
Ｍｏ：０．０１〜４％、
Ｖ：０．００１〜０．５％、
Ｎｂ：０．００１〜０．５％、
Ｔｉ：０．００１〜０．５％、
Ｂ：０．０００１〜０．０１％、
Ｃａ：０．０００５〜０．０５％、
Ｍｇ：０．０００５〜０．０５％、および、
ＲＥＭ：０．００１〜０．５％から選択される１種以上である、請求項１に記載のオーステナイト系ステンレス鋼。
【請求項３】
高圧水素ガス用機器または液体水素貯槽に使用される、請求項１または請求項２に記載のオーステナイト系ステンレス鋼。
【発明の詳細な説明】
【技術分野】
【０００１】
本発明は、オーステナイト系ステンレス鋼に関する。特に、本発明は、高圧水素ガス用機器または液体水素貯槽等に使用されるオーステナイト系ステンレス鋼に係り、溶加材を使用しないで溶接する場合に優れた溶接施工性と溶接金属強度とを具備するオーステナイト系ステンレス鋼に関する。
【背景技術】
【０００２】
近年、化石燃料に代えて、水素をエネルギーとして利用する輸送機器の実用化研究が活発に進められている。その実用化に際しては、水素を高圧で貯蔵、輸送できる使用環境の整備が併せて必要であり、そこに使用される水素環境下での耐脆化特性に優れた材料の開発が進められている。特に、近年、希少元素であるＮｉ量を低減した安価な高強度材料の開発が進められている。
【０００３】
例えば、特開２００７−１２６６８８号公報（特許文献１）にはＮｉに代えてＭｎを活用することにより、水素環境下での耐脆化特性を確保するとともに、Ｎの固溶強化を活用し、高強度を図ったオーステナイト系ステンレス鋼が提案されている。さらに、国際公開第２０１２／０４３８７７号（特許文献２）には、ＭｎおよびＮを活用するとともに、Ｎ量に応じてδフェライトの体積率および寸法を規定し、耐水素脆化特性と強度の向上を図ったオーステナイト系ステンレス鋼が提案されている。
【０００４】
オーステナイト系ステンレス鋼を構造物として使用する場合、コスト面からは溶接による組み立てが可能であることが求められている。そのため、例えば、特開平５−１９２７８５号公報（特許文献３）および特開２０１０−２２７９４９号公報（特許文献４）には、Ａｌ、ＴｉおよびＮｂを積極活用し、溶接後熱処理を行うことにより、８００ＭＰａを超える引張強さが得られる溶接材料（溶接金属）が提案されている。一方で、特開平９−１３７２５５号公報（特許文献５）には、オーステナイト鋼材中のＡｌ含有量に応じて酸素（Ｏ）含有量を調整し、溶接施工性を改善した鋼が提案されている。
【先行技術文献】
【特許文献】
【０００５】
【特許文献１】特開２００７−１２６６８８号公報
【特許文献２】国際公開第２０１２／０４３８７７号
【特許文献３】特開平５−１９２７８５号公報
【特許文献４】特開２０１０−２２７９４９号公報
【特許文献５】特開平９−１３７２５５号公報
【発明の概要】
【発明が解決しようとする課題】
【０００６】
ところで、実際の構造物では、例えば薄肉部材を接合する場合、溶加材を用いずに、ガスタングステンアーク溶接により突き合わせ溶接を行う必要が生じることがある。その際、溶け込み深さが充分でない場合には、未溶融の突き合わせ面が欠陥として残存し、必要な溶接継手強度が得られないという問題が生じる。その対策の一つとして、溶接入熱を増大させることが考えられるが、溶融部が大きくなり、アンダーカットおよび溶け落ちが生じ、却って、溶接継手の健全性が損なわれる場合がある。
【０００７】
上記の特許文献１〜４に記載の発明は、いずれもこのような課題を何ら考慮していない。一方で、このような課題に対し、特許文献５に記載の発明によれば、ビード幅の均一性および裏ビード形成能の改善を図ることができるとされている。しかしながら、ＡｌはＮとの親和力が強いことから、Ｎを積極的に活用したステンレス鋼において、この方法をそのまま活用できるものではない。
【０００８】
本発明は、上記現状に鑑みてなされたもので、高圧水素ガス用機器等に使用可能な安価なオーステナイト系ステンレス鋼であって、溶加材を用いずに溶接する場合に、優れた溶接施工性、具体的には、深い溶け込み深さと優れた溶接金属の強度とが得られるオーステナイト系ステンレス鋼を提供することを目的とする。
【課題を解決するための手段】
【０００９】
本発明者らは、上記した課題を解決するために調査を重ねた結果、以下に述べる知見を得た。
【００１０】
すなわち、Ｃ：０．０１〜０．１２％、Ｓｉ：０．１〜１．２％、Ｍｎ：８．５〜１２％、Ｎｉ：２〜１０％、Ｃｒ：１１〜１９％、Ｃｕ：０．５〜３．５％、Ｎ：０．０５〜０．４０％、Ａｌ：０．０００５〜０．０５％を含有するオーステナイト系ステンレス鋼を、溶加材を用いずに溶接する場合において、充分な溶け込み深さを得るためには、Ｏを０．００１〜０．０２％の範囲で必ず含有させることが有効であることが判明した。
【００１１】
さらに、上記のオーステナイト系ステンレス鋼を、溶加材を用いずに溶接する場合において、充分な溶け込み深さおよび優れた溶接金属の強度を得るためには、Ａｌ含有量に応じてＭｎ含有量を適正な範囲に調整すること、具体的には、本発明の化学成分範囲において、ＡｌおよびＭｎの含有量が下記（ｉ）式を満足することが有効であることが判明した。
２０Ａｌ＋８．５≦Ｍｎ≦１２  ・・・（ｉ）
ただし、（ｉ）式中の各元素記号は、それぞれの元素の含有量（質量％）を表す。
【００１２】
その理由は、次のように考えられる。
【００１３】
Ａｌは、溶接中にＮの溶解度を低めるとともに、Ｎとの親和力が強いため、凝固後の溶接金属において窒化物を形成して、固溶Ｎ量を低減し、間接的に強度低下を招く。加えて、Ａｌは、溶接中にＯの溶解度を小さくし、表面活性元素であるＯの効果を小さくすることから、間接的に溶け込み深さを浅くする元素である。
【００１４】
そのため、本発明者らは、Ａｌによる悪影響を排除し、充分な溶け込み深さを得るためには、Ｏの含有量を管理することが必要であることを見出した。具体的には、本発明の化学成分範囲でＯによる溶け込み深さ増大の効果を確実に得るためには、０．００１％以上のＯを必ず含有させる必要があることを見出した。Ｏによる溶け込み深さを増大させることは、溶加材を用いずに溶接する場合に、重要な知見である。
【００１５】
また、Ｍｎは、溶接中の溶融池においてＮの溶解度を高めることで、溶接中のＮの飛散を軽減するとともに、凝固後の溶接金属においてＮの固溶度を高めて、その高強度化に寄与する。加えて、Ｍｎは、アークの電流密度を高め、溶け込み深さを深くする効果をも併せて有する。
【００１６】
そのため、本発明者らは、溶加材を用いずに溶接する場合において、より充分な溶け込み深さを得、かつ、高強度の溶接金属を確実に得るために、Ａｌ含有量の増加に応じて、Ｍｎ含有量を高める必要があることを見出した。
【００１７】
本発明は、上記の知見に基づいて完成されたものであり、その要旨は、下記（１）〜（４）に示すオーステナイト系ステンレス鋼にある。
【００１８】
（１）化学組成が、質量％で、
Ｃ：０．０１〜０．１２％、
Ｓｉ：０．１〜１．２％、
Ｍｎ：８．５〜１２％、
Ｎｉ：２〜１０％、
Ｃｒ：１１〜１９％、
Ｃｕ：０．５〜３．５％、
Ｎ：０．０５〜０．４０％、
Ａｌ：０．０００５〜０．０５％、
Ｏ：０．００１〜０．０２％、
Ｃｏ：０〜３％、
Ｍｏ：０〜４％、
Ｖ：０〜０．５％、
Ｎｂ：０〜０．５％、
Ｔｉ：０〜０．５％、
Ｂ：０〜０．０１％、
Ｃａ：０〜０．０５％、
Ｍｇ：０〜０．０５％、
ＲＥＭ：０〜０．５％、ならびに、
残部：Ｆｅおよび不純物であり、かつ、
不純物としてのＰおよびＳがそれぞれＰ：０．０３％以下およびＳ：０．０１％以下である、オーステナイト系ステンレス鋼。
【００１９】
（２）前記Ｍｎの含有量が下記（ｉ）式を満足する、上記（１）に記載のオーステナイト系ステンレス鋼。
２０Ａｌ＋８．５≦Ｍｎ≦１２  ・・・（ｉ）
ただし、（ｉ）式中の各元素記号は、それぞれの元素の含有量（質量％）を表す。
【００２０】
（３）前記化学組成が、質量％で、
Ｃｏ：０．００５〜３％、
Ｍｏ：０．０１〜４％、
Ｖ：０．００１〜０．５％、
Ｎｂ：０．００１〜０．５％、
Ｔｉ：０．００１〜０．５％、
Ｂ：０．０００１〜０．０１％、
Ｃａ：０．０００５〜０．０５％、
Ｍｇ：０．０００５〜０．０５％、および、
ＲＥＭ：０．００１〜０．５％から選択される１種以上である、上記（１）又は上記（２）に記載のオーステナイト系ステンレス鋼。
【００２１】
（４）常温での引張強度が５６０ＭＰａ以上である、上記（１）から上記（３）までのいずれか一つに記載のオーステナイト系ステンレス鋼。
【００２２】
（５）高圧水素ガス用機器または液体水素貯槽に使用される、上記（１）から上記（４）までのいずれか一つに記載のオーステナイト系ステンレス鋼。
【００２３】
（６）溶加材を用いずに溶接することができる、上記（１）から上記（５）までのいずれか一つに記載のオーステナイト系ステンレス鋼。
【発明の効果】
【００２４】
本発明によれば、溶加材を用いずに溶接する場合に、優れた溶接施工性、具体的には、深い溶け込み深さと優れた溶接金属の強度とが得られるオーステナイト系ステンレス鋼を安価に提供することができる。なお、本発明のオーステナイト系ステンレス鋼は、板および管等の種々の形状の部材に適用可能であるが、全姿勢溶接にて安定して優れた溶接施工性が得られるので、厚さの薄い鋼管に好適である。また、高圧水素ガス用機器等にも使用可能である。さらに、強度など必要な性能を満足する溶接金属が得られれば、溶加材を使用しても高圧水素ガス用機器等に使用できることは言うまでもない。
【図面の簡単な説明】
【００２５】
【図１】実施例で用いた開先加工の形状および寸法を示す図である。
【発明を実施するための形態】
【００２６】
以下、本発明のオーステナイト系ステンレス鋼に含まれる各成分元素の作用効果とその含有量の限定理由について、詳しく説明する。なお、以下の説明において、各成分元素の含有量の「％」表示は「質量％」を意味する。
【００２７】
Ｃ：０．０１〜０．１２％
Ｃは、オーステナイト組織を安定化させるのに有効な元素である。この効果を得るためには、Ｃを０．０１％以上含有させる必要がある。しかしながら、過剰に含有させると、溶接時の加熱により粒界に炭化物を形成し、溶接熱影響部の耐食性を劣化させる。そのため、Ｃ含有量を０．１２％以下とする。Ｃ含有量は、０．０２％以上であることが好ましく、０．０３％以上であることがより好ましい。また、Ｃ含有量は、０．１１％以下であることが好ましく、０．１０％以下であることがより好ましい。
【００２８】
Ｓｉ：０．１〜１．２％
Ｓｉは、脱酸剤として含有されるが、耐食性の向上に有効な元素である。その効果を充分に得るためには、０．１％以上含有させる必要がある。しかしながら、過剰に含有させると、オーステナイト組織の安定性を低下させるとともに、延性の低下を招く。さらに、溶加材を用いない溶接では、溶接金属の凝固割れ感受性を高める。そのため、Ｓｉ含有量を１．２％以下とする。Ｓｉ含有量は、０．１５％以上であることが好ましく、０．２％以上であることがより好ましい。また、Ｓｉ含有量は、１．１％以下であることが好ましく、１．０％以下であることがより好ましい。
【００２９】
Ｍｎ：８．５〜１２％
Ｍｎは、製造時の脱酸に寄与するとともに、オーステナイト組織を安定化させるのにも有効な元素である。その効果を充分に得るためには、Ｍｎを８．５％以上含有させる必要がある。また、Ｍｎは、母材製造時および溶接中において、溶融金属中のＮの溶解度を大きくし、強度を高めるために有効である。加えて、アークの電流密度を高め、溶け込み深さを深くする効果をも有する元素である。本発明の化学成分範囲において、このＭｎの効果を活用し、充分な溶け込み深さと溶接金属の高強度とを安定して得るためには、逆の効果を有するＡｌ量に応じて、Ｍｎの下限を調整することが好ましい。具体的には、Ｍｎを２０Ａｌ＋８．５（％）以上含有させることが好ましい。一方、過剰に含有させると、延性の低下を招くため、Ｍｎ含有量を１２％以下とする。Ｍｎ含有量は、１１．５％以下であることが好ましく、１１％以下であることがより好ましい。
【００３０】
Ｎｉ：２〜１０％
Ｎｉは、安定なオーステナイト組織を得るために必須の元素であり、積層欠陥エネルギーを高め、水素環境下での脆化感受性を低下させる。本発明のＣｒ含有範囲で、その効果を充分に得るためには、Ｎｉを２％以上含有させる必要がある。しかしながら、高価な元素であるため、その含有量は製造コストに直結する。そのため、Ｎｉ含有量を１０％以下とする。Ｎｉ含有量は、２．５％以上であることが好ましく、３％以上であることがより好ましい。また、Ｎｉ含有量は、９．５％以下であることが好ましく、９％以下であることがより好ましい。
【００３１】
Ｃｒ：１１〜１９％
Ｃｒは、母材製造時および溶接中において、溶融金属中のＮの溶解度を大きして強度を高めるのに有効である。その効果を充分に得るためには、Ｃｒを１１％以上含有させる必要がある。しかしながら、過剰に含有させると、オーステナイト組織を不安定にするとともに、炭化物の過剰な生成による脆化を招く。そのため、Ｃｒ含有量を１９％以下とする。Ｃｒ含有量は、１１．５％以上であることが好ましく、１２％以上であることがより好ましい。また、Ｃｒ含有量は、１８．５％以下であることが好ましく、１８％以下であることがより好ましい。
【００３２】
Ｃｕ：０．５〜３．５％
Ｃｕは、Ｎｉと同様に安定なオーステナイト組織を得るのに有効な元素である。その効果を得るには、Ｃｕを０．５％以上含有させる必要がある。しかしながら、Ｎｉと同様、高価な元素であるとともに、過剰に含有させると、溶加材を用いない溶接では、溶接金属の凝固割れ感受性を高める。そのため、Ｃｕ含有量を３．５％以下とする。Ｃｕ含有量は、０．６％以上であることが好ましく、０．８％以上であることがより好ましい。また、Ｃｕ含有量は、３．２％以下であることが好ましく、３．０％以下であることがより好ましい。
【００３３】
Ｎ：０．０５〜０．４０％
Ｎは、マトリックスに固溶し、強度の向上に有効な元素である。加えて、オーステナイト組織の安定化にも寄与する元素である。この効果を得るためには、Ｎを０．０５％以上含有させる必要がある。しかしながら、過剰に含有させると、母材においては、製造時の熱間加工性低下、溶接金属においては、溶接中のブローホールおよびピットの原因となる。そのため、Ｎ含有量を０．４０％以下とする。Ｎ含有量は、０．０８％以上であることが好ましく、０．１０％以上であることがより好ましい。また、Ｎ含有量は、０．３８％以下であることが好ましく、０．３５％以下であることがより好ましい。
【００３４】
Ａｌ：０．０００５〜０．０５％
Ａｌは、Ｓｉと同様に脱酸剤として含有され、その効果を得るためには、Ａｌを０．０００５％以上含有させる必要がある。しかしながら、Ａｌは溶接中に、Ｎの溶解度を低めるとともに、凝固後の溶接金属において窒化物を形成して、固溶Ｎ量を低減し、強度低下を招く。加えて、溶接中のＯの溶解度を小さくすることにより、表面活性元素であるＯの効果を小さくし、溶け込み深さを浅くする元素である。そのため、Ａｌ含有量を０．０５％以下にするとともに、後述するように、Ａｌ含有量に応じてＭｎ含有量を管理する必要がある。Ａｌ含有量は、０．０００８％以上であることが好ましく、０．００１％以上であることがより好ましい。また、Ａｌ含有量は、０．０４５％以下であることが好ましく、０．０４０％以下であることがより好ましい。
【００３５】
Ｏ：０．００１〜０．０２％
Ｏは、不純物として存在するが、溶接時の溶融金属の表面張力を低下させ、溶け込み深さを増大させる効果を有する。その効果を得るためには、Ｏを０．００１％以上含有させる必要がある。しかしながら、過剰に含有させると、清浄性が低下し、延性の低下を招く。そのため、Ｏ含有量を０．０２％以下とする必要がある。Ｏ含有量は、０．００１５％以上であることが好ましく、０．００２％以上であることがより好ましい。また、Ｏ含有量は、０．０１８％以下であることが好ましく、０．０１５％以下であることがより好ましい。
【００３６】
Ｃｏ：０〜３％
Ｃｏは、Ｎｉ、Ｃｕと同様に安定なオーステナイト組織を得るのに有効な元素であるため、含有させてもよい。しかしながら、過剰に含有させると、溶接金属の延性を低下させる。そのため、Ｃｏを含有させる場合、その含有量を３％以下とする。Ｃｏ含有量は、上記効果を充分に得るためには、０．００５％以上であることが好ましい。Ｃｏ含有量は、０．００８％以上であることがより好ましく、０．０１％以上であることがさらに好ましい。また、Ｃｏ含有量は、２．５％以下であることが好ましく、２．０％以下であることがより好ましい。
【００３７】
Ｍｏ：０〜４％
Ｍｏは、使用環境下での耐食性の向上、および、強度を高めるのに有効な元素であるため、含有させてもよい。しかしながら、Ｍｏは非常に高価な元素であるとともに、過剰に含有させると、オーステナイト組織を不安定にする。そのため、Ｍｏを含有させる場合には、その含有量を４％以下とする。Ｍｏ含有量は、上記効果を充分に得るためには、０．０１％以上であることが好ましい。Ｍｏ含有量は、０．０３％以上であることがより好ましく、０．１％以上であることがさらに好ましい。また、Ｍｏ含有量は、３．８％以下であることが好ましく、３．５％以下であることがより好ましい。
【００３８】
Ｖ：０〜０．５％
Ｖは、基質に固溶または炭窒化物として析出し、強度を向上させるのに有効な元素であるため、含有させてもよい。しかしながら、過剰に含有させると、炭窒化物が多量に析出し、延性の低下を招く。そのため、Ｖを含有させる場合、その含有量は０．５％以下とする。Ｖ含有量は、上記効果を充分に得るためには、０．００１％以上であることが好ましい。Ｖ含有量は、０．００５％以上であることがより好ましく、０．０１％以上であることがさらに好ましい。また、Ｖ含有量は、０．４５％以下であることが好ましく、０．４０％以下であることがより好ましい。
【００３９】
Ｎｂ：０〜０．５％
Ｎｂは、Ｖと同様、基質に固溶または炭窒化物として析出し、強度を向上させるのに有効な元素であるため、含有させてもよい。しかしながら、過剰に含有させると、溶加材を用いない溶接では、溶接金属の凝固割れ感受性を高めるとともに、延性の低下も招く。そのため、Ｎｂを含有させる場合、その含有量は０．５％以下とする。Ｎｂ含有量は、上記効果を充分に得るためには、０．００１％以上であることが好ましい。Ｎｂ含有量は、０．００５％以上であることがより好ましく、０．０１％以上であることがさらに好ましい。また、Ｎｂ含有量は、０．４５％以下であることが好ましく、０．４０％以下であることがより好ましい。
【００４０】
Ｔｉ：０〜０．５％
Ｔｉは、Ｖ、Ｎｂと同様に、基質に固溶または炭窒化物として析出し、強度を向上させるのに有効な元素であるため、含有させてもよい。しかしながら、過剰に含有させると、炭窒化物が多量に析出し、延性の低下を招く。そのため、Ｔｉを含有させる場合、その含有量は０．５％以下とする。Ｔｉ含有量は、上記効果を充分に得るためには、０．００１％以上であることが好ましい。Ｔｉ含有量は、０．００３％以上であることがより好ましく、０．００５％以上であることがさらに好ましい。また、Ｔｉ含有量は、０．４５％以下であることが好ましく、０．４０％以下であることがより好ましい。
【００４１】
Ｂ：０〜０．０１％
Ｂは、粒界に偏析して粒界固着力を高め、強度向上に寄与するとともに、水素環境下での脆化を抑制する効果を有するため、含有させてもよい。しかしながら、過剰に含有させると、溶加材を使用しない場合、溶接金属において凝固割れ感受性を増大させる。そのため、Ｂを含有させる場合、その含有量は０．０１％以下とする。Ｂ含有量は、上記効果を充分に得るためには、０．０００１％以上であることが好ましい。Ｂ含有量は、０．０００２％以上であることがより好ましく、０．０００５％以上であることがさらに好ましい。また、Ｂ含有量は、０．００８％以下であることが好ましく、０．００５％以下であることがより好ましい。
【００４２】
Ｃａ：０〜０．０５％
Ｃａは、熱間加工性を改善する作用を有するため、含有させてもよい。しかしながら、Ｃａの含有量が過剰になるとＯと結合して、清浄性を著しく低下させ、却って熱間加工性を劣化させる。そのため、Ｃａを含有させる場合、その含有量は０．０５％以下とする。Ｃａ含有量は、上記効果を充分に得るためには、０．０００５％以上であることが好ましい。Ｃａ含有量は、０．０００８％以上であることがより好ましく、０．００１％以上であることがさらに好ましい。また、Ｃａ含有量は、０．０３％以下であることが好ましく、０．０１％以下であることがより好ましい。
【００４３】
Ｍｇ：０〜０．０５％
Ｍｇは、Ｃａと同様、熱間加工性を改善する作用を有するため、含有させてもよい。しかしながら、Ｍｇの含有量が過剰になるとＯと結合して、清浄性を著しく低下させ、却って熱間加工性を劣化させる。そのため、Ｍｇを含有させる場合、その含有量は０．０５％以下とする。Ｍｇ含有量は、上記効果を充分に得るためには、０．０００５％以上であることが好ましい。Ｍｇ含有量は、０．０００８％以上であることがより好ましく、０．００１％以上であることがさらに好ましい。また、Ｍｇ含有量は０．０３％以下であることが好ましく、０．０１％以下であることがより好ましい。
【００４４】
ＲＥＭ：０〜０．５％
ＲＥＭは、Ｓとの親和力が強く、熱間加工性を改善する作用を有するため、含有させてもよい。しかしながら、その含有量が過剰になるとＯと結合して、清浄性を著しく低下させ、却って熱間加工性を劣化させる。そのため、ＲＥＭを含有させる場合、その含有量は０．５％以下とする。ＲＥＭ含有量は、上記効果を充分に得るためには、０．００１％以上であることが好ましい。ＲＥＭ含有量は、０．００２％以上であることがより好ましく、０．００５％以上であることがさらに好ましい。また、ＲＥＭ含有量は、０．３％以下であることが好ましく、０．１％以下であることがより好ましい。
【００４５】
なお、「ＲＥＭ」とは、Ｓｃ、Ｙおよびランタノイドの合計１７元素の総称であり、ＲＥＭの含有量は、ＲＥＭのうちの１種または２種以上の元素の合計含有量を指す。また、ＲＥＭについては、一般的にミッシュメタルに含有される。このため、例えば、ミッシュメタルの形で添加して、ＲＥＭの量が上記の範囲となるように含有させてもよい。
【００４６】
本発明に係るオーステナイト系ステンレス鋼は、上記の各元素を含有し、残部はＦｅおよび不純物からなる化学組成を有するものである。なお、「不純物」とは、鋼材を工業的に製造する際に、鉱石、スクラップ等の原料その他の要因により混入する成分を意味する。不純物のうち、ＰおよびＳについては、その含有量を厳密に制限する必要がある。
【００４７】
Ｐ：０．０３％以下
不純物として含まれ、母材においては製造時の熱間加工性を阻害するとともに、溶加材を使用しない場合、溶接金属において凝固割れ感受性を増大させる。そのため、可能な限り低減することが好ましいが、極度の低減は製鋼コストの増大を招くため、Ｐ含有量を０．０３％以下とする。Ｐ含有量は、０．０２５％以下であることが好ましく、０．０２％以下であることがより好ましい。
【００４８】
Ｓ：０．０１％以下
Ｐと同様、不純物として含まれ、母材においては製造時の熱間加工性を阻害するとともに、溶加材を使用しない場合、溶接金属において凝固割れ感受性を増大させる。そのため、Ｐと同様に可能な限り低減することが好ましいが、極度の低減は製鋼コストの増大を招く。そのため、Ｓ含有量を０．０１％以下とする。Ｓ含有量は、０．００８％以下であることが好ましく、０．００５％以下であることがより好ましい。
【００４９】
以下、実施例によって本発明をより具体的に説明するが、本発明はこれらの実施例に限定されるものではない。
【実施例】
【００５０】
表１に示す鋼種Ａ〜Ｊの化学組成を有する材料を実験室溶解して鋳込んだインゴットから、熱間鍛造、熱間圧延、熱処理及び機械加工により、板厚２．２ｍｍ、幅５０ｍｍ、長さ１００ｍｍの鋼板を作製し、試供材料とした。
【００５１】
【表１】
0006477181.tif 000002
【００５２】
上記試供材料の長手方向に、図１に示す開先加工を施した後、ガスタングステンアーク溶接方法により、溶加材を用いず、入熱５ｋＪ/ｃｍとして、突き合わせ溶接を行った。以上により、表２に示す試験番号１〜１０の溶接継手を得た。
【００５３】
＜溶接施工性＞
得られた溶接継手のうち、裏ビードが形成されなかったものを「不合格」と判定し、裏ビードが形成されたものの、裏ビード幅が１ｍｍ未満のものを「可」、裏ビート幅が１ｍｍ以上のものを「良」として「合格」と判定した。結果を表２に示す。
【００５４】
＜引張試験＞
溶接施工性が「合格」であった溶接継手については、溶接金属を平行部中央にもつ板状引張試験片を採取し、常温での引張試験に供した。そして、引張強度が、母材の目標強度である６００ＭＰａ以上のものを「良」、６００ＭＰａ未満であり、かつ、母材の必要強度である５６０ＭＰａ以上のものを「可」として「合格」と判定し、５６０ＭＰａ未満のものを「不合格」と判定した。結果を表２に示す。
【００５５】
＜低歪速度引張試験＞
引張試験が「合格」であった溶接継手については、溶接金属を平行部とする段付板状低歪速度引張試験片を採取し、大気中および４５ＭＰａの高圧水素環境下における低歪速度引張試験に供した。なお、歪速度は３×１０−５／ｓとし、低歪速度引張試験において、高圧水素環境下での破断絞りと大気中での破断絞りの比が９０％以上となるものを「合格」、９０％未満となるものを「不合格」とした。結果を表２に示す。
【００５６】
【表２】
0006477181.tif 000003
【００５７】
表２より明らかなように、本発明の要件を満たす溶接継手１〜４、６および７は、充分な溶け込み深さが得られる優れた溶接施工性を有するとともに、母材の目標強度を上回る溶接継手強度が安定して得られることが明らかとなった。加えて、良好な耐水素脆化感受性をも有することが明らかとなった。したがって、総合評価として「良」と判定した。また、本発明の要件を満たす溶接継手５は、Ｍｎ含有量が、８．５１％であり、Ａｌとの関係式から導出される下限を満足しなかったものの、必要な溶け込み深さは得られるとともに、母材の必要強度および耐水素脆化特性を満足した。したがって、総合評価として「可」と判定した。
【００５８】
一方、溶接継手９は、Ｍｎ含有量が８．６１％であり、Ａｌとの関係からなる（ｉ）式の必要量８．７８％を僅かに下回ったものの、必要な溶け込み深さが得られたため、溶接施工性は「可」と判定した。しかしながら、溶接金属中のＮ含有量が、０．０４％であり、必要含有量の０．０５％を下回ったため、溶接継手の強度が母材の必要強度を下回った。
【００５９】
また、溶接継手８は、Ｍｎ含有量が、６．９４％であり、必要含有量の８．５％を大きく下回るとともに、Ｏ含有量が、０．０００６％であり、必要含有量の０．００１％を下回ったため、溶け込み深さが充分でなく、裏ビードが形成されず、溶接施工性が不芳であった。さらに、溶接継手１０は、溶接施工性および溶接継手の強度は必要性能を満足したものの、Ｎｉ含有量が１．９６％であり、必要含有量の２％を下回ったため、オーステナイトの安定性に劣り、耐水素脆化性が不芳であった。
【００６０】
以上のように、本発明の必要要件を満たすオーステナイト系ステンレス鋼のみが、溶加材を用いずに溶接した場合、良好な溶接施工性を有するとともに、溶接金属の強度に優れるため、必要な強度および耐水素脆化感受性を有する溶接継手が得られることが分かった。
【産業上の利用可能性】
【００６１】
本発明によれば、溶加材を用いずに溶接する場合に、優れた溶接施工性、具体的には、深い溶け込み深さと優れた溶接金属の強度とが得られる高圧水素ガス用機器等に使用可能な安価なオーステナイト系ステンレス鋼を得ることができる。したがって、本発明は、高圧水素ガス機器等の種々の鋼材に好適に利用できる。
【図１】
0006477181.tif 000004